FR 2169879 A1 19730914 FR 7246679 A 19721228 L'invention a pour objet un procédé de formation d'images couleur, et plus particulièrement un procédé pour formation d'images couleur utilisant un nouveau copulant formateur de jaune. Pour l'obtention d'une image couleur par le procédé soustractif au cours de l'une des phases les grains d'halogénure d'argent dans la couche d'émulsion exposée sont réduits par un agent de développement, généralement un composé aromatique amine primaire, et notamment un composé N,N-di-substitué p-phénylènediamine, le produit d'oxydation de l'agent de développement provoquant une réaction copulante avec le copulant formateur de couleur, pour procurer les images cyan, magenta, et jaune. Chaque copulant utilisé dans le procédé de développement en couleur est un composé comportant un groupe hydroxyle phénolique, un groupe amine aniline ou un groupe méthylène actif qui donne par copulation oxydante avec l'agent de développement aromatique amine primaire, un colorant capable d'absorber la lumière dans la région visible du spectre. Une image couleur jaune absorbe un composant de la lumière bleue, dans une région spectrale de 400nm è 5OOnm,' des copulants formateurs de jaune connus comprennent: les esters d'acide bêta-cdtoacétoacétique, leslesbêta-dicétones, les N,N-malonediamide, les aipha-acylacétamides, etc.. Parmi ces copulants formateurs de jaune, les composés benzoylacétamides ont été largement utilisés dans le domaine de la photographie en couleur. Presque tous ces copulants formateurs de jaune sont des copulants å quatre équivalents, c'est-à-dire des copulants qui requièrent 4 moles d'halogénure d'argent exposé comme agent oxydant, pour former I mole d'un colorant azométhine; toutefois l'incorporation d'une grande quantité d'halogénure d'argent dans une coudwe d'émulsion photosensible est accompagnée de divers inconvénients, etnotamment la diffusion de la lumière dans la couche d'émulsion altère la netteté de l'image, et l'épaisseur de la couche d'émulsion réduit la vitesse de traitement du matériau photosensible. De plus, un tel type de copulant formateur: de jaune a également le défaut que la formation de la couleur par le copulant n'est pas complète au cours du développement en couleur, ce q~ Q requiert yn agent d'oxydation puissant dans une phase de traitement subséquente. En mue diéliminer ces défauts il a été proposé de faire emploi d'un copulant jaune à deux équivalents, c'est-àdire un copulant ne requérant que 2 moles d'halogénure d'argent exposé pour former 1 mole de colorant méthode. Un copulant jaune à deux équivalents présente une structure dans laquelle un des atomes d'hydrogène du groupe méthylène actif est substitué par un groupe non-copulant ou un groupe susceptible d'être éliminé. Comme exemples de tels groupes non-copulants, il est cité un atome de fluor aux brevets US 3.277.155, ou un groupe phénoxy substitué au brevet US 3.408.194, ou un groupe acyloxy au brevet US 3.447.928, ou un groupe sulfoxyle au brevet US 3.415.652, et également au brevet Allemagne Fédérale 2057941, le composé de formule générale:: Les copulants décrits aux brevets US 3.265.506 et 3.253.924 comportent également des groupes analogues aux groupes R1 et R2 de la présente invention, et illustrent le grand nombre de groupes qui se trouvent acceptables comme groupes R1 et R2 de l'invention. -Toutefois, beaucoup de ces copulants connus présentent l'inconvénient d'une insuffisante activité copulante, de procurer un voile fortement coloré, la réduction d'activité copulante résultant de l'instabilité des copulants eux-mêmes qui déterminent des taches, la couleur jaune formée à partir de tels copulants se conservant mal. En bref, beaucoup de ces copulants ne donnent pas satisfaction. Le premier objet de l'invention est de réaliser un nouveau copulant formateur de jaune convenant pour 1' appli- cation du procédé soustractif en couleur. Le second objet de l'invention est de réaliser un procédé de formation d'une image couleur en développant une couche émulsion à l'halogénure d'argent en présence d'un tel copulant formateur de jaune. Le troisième objet de l'invention est de réaliser un matériau pour photographie en couleur dont la couche d'émulsion à l'halogénure d'argent renferme le nouveau copulant formateur de jeune, Le quatrième objet de l'invention est de réaliser un révélateur couleur renfermant un tel nouveau copulant formateur de jaune. Le cinquième objet de l'invention est de réaliser un procédé de réduction de l'halogénure d'argent incorporé dans l'émulsion, en utilisant un tel nouveau copulant formateur de jaune, améliorant ainsi la netteté de l'image photographique. Le sixième objet de l'invention est de réaliser un matériau pour photographie en couleur permettant un dévelôppe- ment rapide en utilisant un bain de blanchiment-fixage contenant un agent faiblement oxydant et un agent formateur d'un sel complexe d'argent. Le septième objet de l'invention est de réaliser un procédé de formation d'image jaune ayant des caractéristiques d'absorption spectrale satisfaisante pour la reproduction de la couleur par un procédé soustractif, et procurant une image d'excellente stabilité. Les objets ci-dessus sont accompagnés de l'obtention d'un élément photographique et d'une méthode de formation d'image couleur dans lesquelles l'émulsion à l'halogénure d'argent est traitée avec un révélateur aromatique aminoprimaire, en présence d'un composé acétoamide substitué en position alpha par un groupe diacylamino. Plus particulièrement, la méthode de l'invention implique le traitement d'une émulsion à l'halogénure d'argent avec un agent de développement amino primaire aromatique, en présence d'un nouveau copulant formateur de jaune ayant un substituant diacylamino en position alpha, et qui peut être représenté par la formule générale: dans laquelle R1 est un groupe aryle, Rz est un groupe aryle ou un groupe hétérocyclique, Z représente les atomes nonmétalliques nécessaires pour former avec la partie un noyau à 4, 5, ou 6 atomes substitués ou non-substitués; R1 R2 et Z ayant la même signification dans toutes les formules ultérieures, sauf indication contraire. Dans la formule générale (I) le groupe R1 représente un groupe aryle tel qu'un groupe phényle ou phényle substitué, les substituants pouvant être constitués en sus des substituants monovalents ci-aPrès décrits, de tarties divalentes formant avec le noyau phényle un noyau condensé dans lequel A représente les atomes nécessaires pour former un noyau condensé aromatique. De tels groupes aryle comportant un noyau condensé sont les groupes naphtyle, quinonyle, isoquinolyle, chromanyle, coumarinyle, et tétrahydronaphtyle. Dans la formule générale (I) sont également inclus les dérivés dans lesquels deux groupes résiduels de la même formule: sont reliés soit à un groupe arylène, soit à deux groupes aryle combinés à l'aide d'un groupe bivalent. En pareils cas, le copulant répond à la formule générale: dans laquelle R1, est un groupe arylène ou -Y-Y'-Y- , Y étant un groupe arylène, et Y' le groupe bivalent de liaison. Des exemples de tels groupes bivalents sont: -CH2- , -0- -NHCONH-. Le groupe R2 représente un groupe aryle tel qu'un groupe phényle ou phényle substitué, les substituants pouvant être constitués en sus des substituants monovalents ci-après décrits, de parties divalentes formant avec le noyau phényle un noyau condensé dans lequel A représente les atomes nécessaires pour former un noyau condensé aromatique. De tels groupes aryle ayant un noyau condensé sont: les groupes naphtyle, quinolyle, isoquinolyle, chromanyle, coumarinyle, et tétrahydronaphtyle. Dans la formule générale (I) sont également inclus des dérivés dans lesquels deux groupes résiduels de la même formule: sont reliés soit à un groupe arylène, soit à deux groupes aryle combinés à l'aide d'un groupe bivalent.En pareils cas le copulant peut être représenté par la formule générale: dans laquelle R est un groupe arylène ou -Y-Y'-Y- , Y étant un groupe arylène, et Y' un groupe bivalent de liaison; des exemples de tels groupes bivalents étant: -CH2- , -0 -NHCONH- Les substituants monovalents sur le noyau phényle des groupes R1 et R2 peuvent être choisis parmi, par exemple, les atomes halogènes, les groupes alkyle, alkényle, alcoxy, aryle, aryloxy, alkylcarbonyl, arylcarbonyl, alkylsulfonyl, arylsulfonyl, carboxyle, thiocyano, alcoxycarbonyle, carbamyle sulfo, sulfamyle, acylamino, uréido, sulfonamide, amino,nitro, cyano, hydroxyle, acyle, aryloxycarbonyle, alcoxysulfonyle, aryloxysulfonyle, ou sulfonamido.Les positions occupées par un atome d'hydrogène ou les atomes de ces groupes peuvent être de plus substituées, c'est-à-dire par exemple qu'un atome d'hydrogène ou es atomes de ces groupes peuvent Litre remplacés par un substituant engendrant un groupe substitué. Le noyau phényle des groupes R1 et R2 est de préférence substitué par un ou plusieurs des substituants décrits cidessus. Le groupe phényle représenté dans la formule par R1 est de la forme préférée: Y4 et Y8 représentant chacun un atome d'hydrogène, un groupe alkyle de 1 à 32 atomes de carbone, ou un groupe alcoxy de 1 à 32 atomes de carbone; Y5 Y6 Y7 représentant chacun un atome d'hydrogène, un groupe alkyle de 1 à 32 atomes de carbone, un groupe alcoxy de 1 à 32 atomes de carbone, un groupe aryloxy tel que par exemple phénoxy, tolyloxy, ar-'l- phénoxy, diamylphénoxy, nonylphénoxy, métoxyphénoxy, chlorophénoxy, ou naphtoxy, ou encore un groupe amino, ou un groupe ai###)##ino I no de 1 à 32 atomes de carbone, ou un groupe acylamino de 1 à 32 atomes de carbone. Le groupe phényle représenté par R2 dans la formule est de forme préférée: dans laquelle X est un atome halogène, un groupe alcoxy de 1 à 32 atomes de carbone, un groupe aryloxy de 1 à 32 atomes de carbone, un groupe amino disubstitué de 1 à 32 atomes de carbone; Y1 Y2 Y3 représentant chacun un atome dthydrogène, un atome halogène, un groupe alkyle de 1 à 32 atomes de carbone, un groupe alkényle de 1 à 32 atomes de carbone, un groupe alcoxy de 1 à 32 atomes de carbone, ou un groupe aryle tel que: phényle, tolyle, amylphényle, diamylphényle, nonylphényle, métoxyphényle, chlorophényle, naphtyle, ou encore un groupe aryloxy tel que phénoxy, tolyloxy, amylphénoxy, diamylphénoxy, nonylphénoxy, métoxyphénoxy, chlorophénoxy, ou naphtophénoxy, ou encore un groupe alkylcarbonyle de 1 à 32 atomes de carbone, un groupe arylcarbonyle, un groupe alkylsulfonyle de 1 à 32 atomes de carbone, un groupe arylsulfonyle, carboxy, alcoxycarbonyle de 1 à 32 atomes de carbone, carbamyle de 1 à 32 atomes de carbone, sulfo, sulfamyle de 1 à 32 atomes de carbone, acylamino de I à 32 atomes de carbone, uréido de 1 à 32 atomes de carbone, sulfonamide de 1 à 32 atomes de carbone, amino, nitro, ou cyano. Le groupe hétérocyclique qui peut être représenté par le groupe R2 dans la formule générale, est relié au groupe résiduel R1 par l'intermédiaire d'un atome de carbone du noyau hétérocyclique. Cet atome de carbone présente un caractère aromatique. De tels groupes hétérocycliques comprennent ceux de type thipphène tels que: 2-thiophényle, 3-thiophényle, 2-benzothiophényle, 3-benzothiophényle, 2-naphtothiophényle, 3-naphtothiophényle, ou encore 3-thiophen,Fl- ils comprennent également ceux du type furane tels que: 2-furylS 3-furyl, 2-benzofuranyl, 3-benzofuranyl, 1-isobenzofuranyl, 3-isobenzofuranyl. ils comprennent aussi ceux de type pyran tels que 3-pyranyl, 4-pyranyl, 5-pyranyl, ou 6-pyranyl; et ceux de type chromene tels que: 3-chromenyle, ou 4-chromenyle; ceux de type pyrole tels que 3-pyrolyl, ceux de type pyrazole tels que 3-pyrazolyl ou 4-pyrazolyl; ceux de type pyridine tels que 2-pyridyl, 3-pyridyl, 4-pyridyl, 2-quinonyl, 3quinolyl, 4-quinolyl, l-isoquinolyl, 3-isoquinolyl, 4-isoquinolyl, ceux de type pyrazine tels que 2-pyrazinyl ou 2-quinoxalinyl; ceux de type pyrimidine tels que 2-pyrimidinyl, ou 4-pyrimidinyl, ou 5-pyrimidinyl, ou 2-quinazolinyl, ou 4-quinazolinyl; ceux de type pyridazine tels que 2-pyridazinyl, ou 3-pyridazynyl, ou 3-cinnolinyl, ou 4-cinnolinyl; ceux de type indolinine tels que 1-indilidinyl, ou 2-indolidinyl, ou 3-indolidinyl, ou 5-indolidinyl, ou 6-indolidinyl, ou 7-indolidinyl; ou ceux de type perimidine tels que 2-perimidinyl; ou ceux de type thiazole tels que 2-thiazolyl, ou 2-benzothiazolyl, ou 3-isothiazolyl, ou 4-isothiazolyl, ou 5-isothiazolyl; ceux de type imidazole tels que 2-benzoimidazolyl; ceux de type oxazole tels que 2-oxazole; ceux de type 1,3,5-triazine tels que 1,3,5-triazinyl, ceux de type oxazine tels que 2-oxazinyl. Ces groupes hétérocycliques peuvent être de plus substitués par un substituant approprié tel qu'un atome halogène, ou l'un des groupes alkyle, alkylcarbonyle, alkényle, alcoxy, alkylsulfonyle, aryle, aryloxy, arylcarbonyle, arylsulfonyle, carboxyle, alcoxycarbonyle, carbamyle, sulfo, sulfamyle, acylamide, uréido, sulfonamide, amino, nitro, cyano, thiocyano, hydroxyle, acyle, aryloxycarbonyle, acylamino, alcoxysulfonyle, aryloxysulfonyle, ou sulfonamino. Une autre réalisation de formule générale (I) comprend les dérivés dans lesquels deux groupes résiduels: sont reliés à un groupe hétérocyclique, ou à deux groupes hétérocycliques combinés l'un avec l'autre, ou à deux groupes hétérocycliques combinés par l'intermédiaire d'un groupe bivalent. Dans ce cas les copulants étant représentés par la formule générale: R représentant un groupe hétérocyclique divalent.La formule générale (I) renferme de plus les composés dans lesquels deux groupes copulants par Z. sont reliés Dans une réalisation préférée, le groupe diac#ylamino est choisi parmi les groupes imido d'acide dicarboxylique des formules générales Il à XIII: 3 20 Dans les formules générales (Il) à (XIII), R3 a R R22 à R25 R27 à R34 ainsi que R38 et R39 représentent chacun un substituant monovalent tel qu'un atome d'hydrogène, ou un atome halogène, fluor, chlore, ou brome, ou un groupe alkyle substitué ou non-substitué ayant de 1 à 32 atomes de carbone, et de préférence ayant de I à 20 atomes de carbone, ou un groupe alcoxy, un groupe aryle, un groupe aryloxy, un groupe sulfo, ou un groupe carboxyle. Dans les formules générales VI, VIII, XI, et XII R21 R26 R35 R36 et R37 représentent chacun un atome d'hydrogène, un groupe alkyle ou alkyle substitué, ayant de 1 à 32 atomes de carbone, et de préférence 1 à 20 atomes de carbone, ou un groupe aryle. De plus, les groupes R3 et R5 dans la formule générale Il, les groupes R7 et R8 dans la formule générale III, les groupes R9 Roll R R13 dans la formule générale IV, les groupes R15 R16 R17 dans la formule générale V, les groupes R24 et R25 dans la formule générale VIII, et les groupes R31 et R32 dans la formule générale X, peuv#ent se combiner ensemble pour former un noyau penta ou hexagonal qui peut être saturé ou non saturé; des exemples de tels noyaux sont constitués par un noyau benzène, un noyau pyridine, un noyau cyclohexane, un noyau furane, un noyau bicycloheptane, et un noyau cyclohexene. Dans la formule générale VII, W représente un atome d'oxygène ou de soufre. Des exemples particuliers de groupe résiduel dans la formule générale (I) sont les suivants: Les copulants à deux équivalents de l'invention qui sont représentés par la formule (I) sont dérivés des copulants à quatre équivalents représentés par la formule (I') ci-après, et sont reliés dans la position copulante par une liaison simple, au groupe dicaylamino cyclique: dans laquelle R1 et R sont définis comme dans la formule (I). Les copulants a quatre équivalents de formule (I') sontbien connus dans la technique photographique, des exemples de ces copulants ont été donnés dans les publications suivantes: "Mitteilungen aus den Forshungs-laboratorien de ÂGFA , par W.Pelz, col3, pages 112-126 (1961), brevets US 3.409 439 3.551.155, 3.551.156, 3.649.276; brevets anglais 1.961.156 et 1.286.411, brevets japon: 39-2839 40-6030; brevets US 2.319.426 2.331326 2.350.138 2.359.332 2.376.679 2.407.210 2.464.297 2.472.913 2.868.829 2.875.057 2.953.576 3.056674 3.056.675 3.077.403 3.341.331 3.369.899 3.393.041 3.615606 3.619.190 3.623.876 3.645.742 3.660.095 3.669.671, et les brevets anglais 805.505 et 1.187.860. Du fait que les copulants à deux équivalents de formule (I) procurent les mêmes colorants azométhine que les copulants à quatre équivalents de formule (I'), il pouvait être espéré que les groupes R1 et R2 que comportent ces colorants ayant les propriétés désirables, seraient également utilisables dans les copulants de l'invention. Du fait aussi que les copulants à deux équivalents de formule (I) ne sont seulement modifiés que par substitution en position alpha de l'un des atomes d'hydrogène par un groupe diacylamino, il pouvait être également espéré que tout groupe R1 et R2 de formule (I) pourrait être utilisé comme R1 et R2 dans les copulants de la présente invention.Il a été toutefois établi que par la substitution d'un groupe diacylamino à la position alpha de l'un des atomes d'hydrogène, l'atome d'hydrogène restant à la position alpha subissait un effet électronique et que le copulant montrait généralement une réduction de valeur de pK d'environ 3 à 4. Ainsi, dans les copulants de l'invention, R1 et R2 peuvent être substitués avec un groupe donneur d'électrons qui ne réduit pas l'activité copulante tel qu'un groupe alcoxy, un groupe amino, ou un groupe amino N-substitué, leur activité copulante étant maintenue à son niveau. Il est bien entendu que R1 et R2 ne doivent pas renfermer un groupe affectant l'émulsion photographique, tel qu'un groupe mercapto, un groupe disulfide, ou un groupe peroxycarboxy. Des exemples typiques de tels imides d'acidesdi- carboxyliques résiduels sont indiqués ci-après. Le procédé de formation d'image jaune conforme à l'invention peut etre de deux modes: l'un dans lequel les copulants sont présents dans la couche d'émulsion photographique du matériau, et l'autre dans lequel les copulants sont introduits dans le révélateur couleur. Dans le premier mode, les copulants sont habituellement incorporés dans les couches d'émulsion àlthalogénure d'argent au cours de la fabrication du matériau pour photographie en couleur; dans le deuxième mode les copulants sont habituellement dissous dans un révélateur couleur, et diffusent dans les couches d'émulsion à l'halogénure d'argent dudit matériau pour photographie en couleur, au cours du développement. Lorsque les copulants sont présents dans la couche d'émulsion, chaque copulant doit être fixé dans sa couche, c'est-à-dire qu'un tel copulant doit présenter une résistance à la diffusion puisqu'autrement le copulant diffusant dans les autres couches d'émulsion provoque une réaction copulante dans des couches d'émulsion ayant des sensibilités spectrales différentes de la couche d'émulsion à laquelle ils sont destinés, ce qui réduit considérablement la faculté de reproduction de la couleur du matériau. En vue d'obtenir la propriété de résistance à la diffusion d'un copulant, il est introduit dans la molécule de copulant, un groupe hydrophobe ayant de 8 à 32 atomes de carbone, un tel groupe étant habituellement dénommé "groupe ballast"; ce groupe ballast se combine avec la structure du copulant soit directement soit par une liaison amino ou une liaison éther, ou une liaison thioéther, ou une liaison carbonamido, ou une liaison sulfonamido, ou une liaison urée, ou une liaison ester, ou une liaison imide, ou une liaison carbonyle, ou une liaison sulfonyle, de l'un des groupes R1 2 R2 ou Z. Un groupe ballast quelconque connu peut être utilisé dans les copulants formateurs de jaune de l'invention; des exemples typiques de tels groupes ballast étant donnés ci-après: (groupes alkyle ou alkényle tels que: (2) groupes alcoxyalkyle tels que: (3) des groupes alkylaryle tels que: (4) des groupes alkylaryloxyalkyle tels que: (5) voir également les brevets anglais 562.205 1.149.j14 et les brevets US 2.589.004 et 2.908.573.Des exemples de ceux-ci sont: (6) des groupes alcoxyaryle et aryloxyaryle, tels que: (7) groupes résiduels renfermant à la fois un groupe alkyle aliphatique à longue chaine, ou un groupe alkényle ayant de 12 à 32 atomes de carbone, et un groupe carboxyle hydrosoluble ou un groupe sulfo tel que: Un copulant, comportant un groupe ballast dans la molécule, est introduit dans une émulsion à l'halogénure d'argent par dissolution dans un solvant organique, la solution étant dispersée dans l'émulsion conformément aux méthodes connues. Un exemple particulier d'une méthode de dispersion du copulant dans l'émulsion, qui convient particulièrement pour l'appli- cation de l'invention, est décrit en détail au brevet J~tsson 67797/69. Les solvants organiques utilisés pour dissou -s le copulant comprennent les solvants organiques qui sont seulement iégèrernrnt solubles dans 7'eau, et qui ont un point d'ébullition élevé (supérieur à 1700C), sont des hydrocarbures substitués tels que: alpha-dodecylnaphtalène, les paraffines chlorées, les esters d'acide carboxylique, les amides d'acide carboxylique, les esters et les éthers d'acide phosphorique. Des exemples spécifiques de tels solvants sont: le di-nbutylphtalate, l'azelate di-isooctyle, le sebaçate di-n-butyle, le phosphate tricrésyle, le phosphate tri-n-hexyle, la N,N- diéthylcaprylamide, 1' éther butyl-m-pentadécylphényle, et la chlorocosane. Il est préféré d'utiliser, en addition à un tel solvant à haut point d'ébullition, plus de 10% en poids du copulant, et au moins plus de 5% d'un solvant subsidiaire pour accélérer la dissolution du copulant dans le solvant. Des exemples de tels solvants subsidiaires sont: le carbonate propylène, l'acétate éthyle, l'acétate de butyle, le cyclohexanol, le tétrahydrofurane, et le cyclohexanone. Il est également recommandé d'utiliser un agent tensio-actif pour disperser finement le copulant dans un polymère hydrophile; en particulier un agent tensio-actif anionique tel que cétylsulfate de sodium, le p-dodécylbenzène sulfonate de sodium, le nonylnaphthalènesulfonate de sodium, le di(2-éthylhexyl)-alpha-sulfosuccinate de sodium, ou encore un agent tensio-actif non-ionique tel que le sorbitan, sont particulièrement convenables. L'agent tensio-actif est habituellement utilisé à raison de 0,01 à 3% en poids et de préférence 0,02 à 0,15% en poids du poids de copulant. Pour la dispersion du copulant soluble dans l'huile, il est fait usage d'un homogénéiseur, d'un moulin colloides, ou de moyens ultrasoniques d'émulsification. Un copulant ballast résistant à la diffusion,comportant un groupe acide carboxylique ou sulfonique dans la molécule, est soluble dans une solution aqueuse faiblement alcaline, par exemple à la concentration en ions hydroxyle de 10 6 à 10 mole par litre, équivalant à un pH de 8 à 13.Par addition de la solution aqueuse du copulant à 11 émulsion à l'halogénure d'argent, le copulant se trouve incorporé dans l'émulsion,et il est considéré que le copulant devenait résistant à la diffus sion par formation d'un micelle dans un polymère hydrophile, Un copulant ne comportant pas un tel groupe ballast peut etre utilisé dans un révélateur couleur conjointement a-zev un agent de développement en couleur amine primaire aromatiquee Des exemples typiques de composés parmi les copulants formateurs de jaune représentés par la formule générale (I) sont donnés ci-après:: Les copulants formateurs de jaune de l'invention peuvent être préparés par réaction d'un copulant à quatre équivalents dans lequel l'un des atomes d'hydrogène du groupe méthylène actif est substitué avec un atome halogène, et de préférence un atome de brome et un composé imide, les composés imide étant ceux qui correspondent à la partie de la formule générale (I), l'imide libre ou le sel de celle-ci pouvant être utilisé, et la réaction étant conduite en présence d'un matériau basique inorganique, de préférence la potasse ou la soude, ou un matériau basique organique tel que la triéthylamine dans un solvant organique.Dans la réaction, un matériau basique organique peut également etre utilisé en place du composé imide libre. La quantité de matériau basique n'est pas formelle, mais les meilleurs résultats sont obtenus quand 1 ou 2 moles de matériau basique sont utilisées par mole de composé imide; toutefois de plus fortes ou de plus faibles quantités peuvent être employées avec succès. Le solvant utilisé dans la réaction est par exemple un solvant amide tel que la diméthylformamide, la diméthylacétamide, 1 hexaméthylphosphoramide ayant une constante diélectrique de plus de 30. Il peut également être utilisé le Nméthyl-2-pyrrolidone, la tétraméthylurée, et le diméthylsulfoxyde. La quantité exacte de solvant utilisé peut largement varier et d'excellents résultats sont obtenus en utilisant de 5 à 20 parties en poids de solvant pour 1 partie en poids d'imide La réaction conduite à basse température et à grande vitesse procure le copulant désiré de haute pureté, en utilisant de tels solvants. D'autre part, lorsque la synthèse des copulants à deux équivalents est conduite au reflux en employant comme solvant l'acétonitrile, comme il est décrit au brevet Japon 26133/72 et au brevet US 3.408.194, le copulant désiré ne peut pas être convenablement obtenu, du fait de la production de sous-produitsen grande quantité et de la difficulté de séparer ceux-ci et d'obtenir un produit purifié. Le composé imide est de préférence utilisé en un excès moléculaire par rapport au copulant, cet excès étant de 1,5 à 3 fois; la réaction est conduite à des températures variables de Oi à 800C. Le solvant amide et le solvant sulfoxyde peuvent être utilisés seuls ou en mélange, et en vue de régler la vitesse de réaction le solvant peut être dilué avec des solvants communément employés tels que le méthanol, méthanol, et l'isopropanol, ou des hydrocarbures halogénés tels que le chloroforme et le méthylchloroforme, des hydrocarbures tels que la ligroine et l'hexane, des hydrocarbures aromatiques tels que le benzène, le toluène et le xylène, ou encore l'acétonitrile. La préparation des copulants formateurs de jaune est illustrée plus en détail à l'aide des exemples suivants. EXEMPLE DE Synthèse îCdu copulant 2) Un mélange de 70g de 2'-chloro-5'-(alphaC2,4-di-5-t-amyl- phénoxy)butylamido)-4-métoxy-alpha-bromobenzoylacétanilide, et 55,5g de phtalimide de potassium, est agité dans 500ml de diméthylsulfoxyde pendant 4 heures à la température de laboratoire. Le produit de réaction est versé dans 2 litres d'eau et extrait avec 1 litre d'acétate d'éthyle; la couche d'acétate d'éthyle formée étant recueillie, lavée avec une solution d'acide chlorhydrique dilué, lavée à l'eau, et séchée au sel Glauber. En distillant l'acétate d'éthyle sous pression réduite, et en recristallisant à l'aide d'un mélange solvant d'acétate d'éthyle et d'hexane (1/4) il est obtenu 55g du copulant 2 de point de fusion 155-1570C. EXEMPLE de synthèse 2 (copulant 6) Un mélange de 16,3g de 2'-chloro-5'-tétradécyloxycarbonyle- chloro-benzoylacétanilide et de 18,su de phtalimide de potassium est agité dans 300ml de diméthylformamide, pendant 3h à la température de laboratoire, et le produit de réaction est traité comme dans l'exemple de synthèse 1. Après recristallisation par le méthanol il est obtenu 12g du copulant 6 de point de fusion 81-820C. EXEMPLE De ssnthèse 3 (copulant 18) Un mélange de 16,5g de 3-(alpha-(2,4-di-t-amylphénoxy)butyl ami do) -5'-N, N-diéthylsulfamyl-4, 2' -dimétoxy-alpha-bromo- benzoylacétanilide, et llg de phtalimide de potassium, est agité dans 250ml de diméthylformamide pendant 3 heures à la température de laboratoire; le produit de réaction est traité comme dans l'exemple de synthèse 1, et recristallisé par un mélange solvant d'éthanol et de ligrolne (1/1). Après nouvelle recristallisation par l'acétonitrile il est obtenu 11,5g du copulant 18 ayant un point de fusion de 197-20C0C. EXEMPLE DE SYNTHESE 4 (copulant 5) Un mélange de 50g de 2'#chloro-5'-Calpha-C2,4-di-t-amyl- phénoxy) butylamido) #4-métoxy#alpha-bromobenzoylacétanilide, et de 30g de succinimide de potassium est agité dans 300ml de diméthylformamide pendant 3 heures à la température de laboratoire; le produit de réaction étant traité comme dans l'exemple de synthèse 1, puis recristallisé par un mélange d'acétate d'éthyle et d'hexane (1/4) pour donner 36g du copulant 5 de point de fusion 138-139 *C. EXEMPLE DE SYNTHESE 5 (copulant 14) Un mélange de 35g de 2'#chloro-5'-Calpha-C2,4-di-t-amyl- phénoxy)butylamido) 4-métoxy-alpha-bromoacétanilide, et 25g de sel de potassium de 5,5-diméthylidantoine, est agité dans 250ml de diméthylformamide pendant 3 heures à la température de laboratoire; le produit est traité comme dans l'exemple de synthèse 1 et recristallisé par méthanol pour donner 18g du copulant 14 de point de fusion 122-1250C. EXEMPLE DE SYNTHESE 6(copulant 33) Un mélange de 30g de 2' -chloro-4-métoxy-5-nitro-alpha-bromo- benzoylacétanilide, et 39g de phtalimide de potassium, est agité dans 400ml de diméthylformamide pendant 3 heures à la température de laboratoire; le produit est traité comme dans l'exemple de synthèse 1 et recristallisé par le méthylcellosolve pour donner 14g de copulant 33 de point de fusion 203-205 0C. EXEMPLE DE SYNTHESE 7(copulant 34) 10g de 2'-chloro-4-métoxy-5-nitro-alpha-phtalimidobenzoylacétanilide, préparé dans l'exemple de synthèse 6 est ajouté à lOOml d'acide acétique à 90%. Le mélange est chauffé sur bain de vapeur, et l'on fait addition lentement de 5g de fer réduit, en agitant. Le produit de réaction est filtré et le filtrat versé dans 1 litre d'eau, les cristaux formés étant recueillis par filtration, lavés à l'eau et recristallisés à l'éthanol pour procurer 4g du copulant 34 de point de fusion 105-107 0C. EX-.SLn DE o2EHE~- 88 icopulant 2) On fait répétition de l'exemple de synthèse 1, en utilisant à la place de 500ml de diméthylformamide, 400ml de diméthylç acétamide, et lton agite pendant 30 minutes. Le mélange de réaction est traité comme dans l'exemple de synthèse 1 pour donner 60g du copulant 2 de point de fusion 155-1570C. EXEMPLE DE SYNTHESE 9 (copulant 22) On dissout dans 200ml d'hexaméthylphosphoramide 32g de 2'-chlorn- 5'-gamma-(2,4-di-t-amylphénoxy)butylamido-4-métoxy-alpha-bromo~ acétanilide. On fait addition d'une dissolution dans 30ml de méthanol de 25g de 5,5-diméthylidantoine et de 13g de potasse, la solution étant agitée pendant 1 heure à la température de laboratoire. Le mélange de réaction est ensuite traité comme dans l'exemple de synthèse 1 en recristallisant par l'acétonitrile pour procurer 26g du copulant 22 de point de fusion 142-1430C. EXEMPLE DE SYNTHESE 10 (copulant 22) On répète l'exemple de synthèse 9, en utilisant un mélange solvant de 200ml de diméthylformamide et 100mol d'acétonitrile, pour obtenir 23g de copulant 22 de point de fusion 142-1430C. EXEMPLE DE SYNTHESE 11 (copulant 9) 29g de 2 '-chloro-4' -dodécyloxycarbonyle-2-méthyl-alpha-bromo- benzoylacétanilide, et 29g de phtalimide de potassium, ainsi que 20g de triéthylamine, sont agités pendant 3 heures à la température de laboratoire dans 200ml de diméthylformamide. Le mélange de réaction est traité comme dans exemple de synthèse 1 en utilisant pour la recristallisation la ligroine, et l'on obtient 20g du copulant 9 ayant un point de fusion de 100 à 101 C. Ayant ainsi décrit divers exemples de synthèse conformément à l'invention, il convient d'entrer dans plus de détails de description d'éléments photographiques Formés conformément à l'invention. L'émulsion à l'hazogénure d'argent utilisée dans l'invention est une dispersion d'un halogénure d'argent photo sensible quelconque comme il en est utilisé dans la technique photographique, tel que: chlorure, bromure, chlorobromure, iodobromure, ou chloro-iodobromure d'argent dispersé dans un polymère hydrophile à l'état de grains colloidaux, la dimension des grains n'étant pas formelle et pouvant varier comme il est connu dans la technique photographique, mais étant de préfé àrence de 0,1 à 2 microns. L'émulsion photographique peut être préparée par diverses méthodes, comme par exemple décrites dans"Chimie Photographique" de Glafkidès, les émulsions positives directes décrites dans "The Theory of the Process Photographic" par Mees & James, pouvant également être utilisées dans l'invention. Des exemples typiques de polymères hydrophiles pouvant être utilisés pour constituer l'émulsion à l'halogénure d'ar gent sont: la gélatine, l'alcool polyvinyle, le polyvinyl pyrrolidone, le polyvinylacrylamide, ainsi que des électrolytes amphotériques macromoléculaires tels que les polyacrylamides ou un copolymère de l'acide acrylique et de N-vinylimidazole. D'autres polymères hydrophiles utilisables comprennent: les polyvinylacrylamides tels que les dérivés polyacrylamides de la cellulose, les alcools polyvinyles ou les acétates poly vinyle hydrolysés tels que décrits au brevet US 2.286.215, les esters de cellulose hydrolysés tels que l'acétate de cellulose hydrolysée à raison de 19 à 26%, comme décrit au brevet US 2.327.808, les acétates éthanolamines de cellulose solubles dans l'eau, comme décrit au brevet US 2.322.085, les polyacryl amides ayant une proportion d'acrylamide combinée de 30 à 60% et une viscosité de 0,25 à 1,5 comme décrit au brevet US 2541.474 ainsi qu'au brevet US 2.563.791, des polymères d'alcool viny lique contenant des groupes uréthane d'acide carboxylique du type décrit au brevet US 2.768.154, des polymères d'alcool vinylique contenant des groupes cyanoacétyle tels que décrits au brevet US 2.808.331, et des matériaux polymérisables résultant de la polymérisation d'une protéine ou d'une protéine acylatée saturée avec un monomère comportant un groupe vinylique tel que décrit au brevet US 2.852.382. L'émulsion photographique à l'halogénure d'argent de l'invention peut de plus renfermer les divers additifs habituellement ajoutés aux émulsions pour photographie en couleur à l'halogénure d'argent conventionnelles: c'est-à-dire des sensibilisateurs, des stabilisants, des agents durcisseurs, des agents tensio-actifs, etc. C'est ainsi qu'il peut être fait addition de sensibilisateurs tels que des composés accroissant la rapidité comme décrit aux brevets US 2.271.623 - 2.288.226 - 2.334.864 2.708.162, ainsi que des composés développant la sensibilité à la lumière comme décrit au brevet anglais 1.221.875, au brevet Allemagne Fédérale 2.137.559 et aux brevets Japon 19034/70 et 30023/71. Il peut être ajouté des stabilisateurs tels que: benzotriazole, 5-nitrobenzimidazole, 1-phényl-5mercaptotétrazole, 4-hydroxy-6-méthyl#1, 3, 3a, 7-tétraza- indène. Il peut être ajouté des durcisseurs tels que ceux décrits aux brevets US 3.325.287 et 3.362.827 ainsi qu'aux brevets JAPON 257.564 et 309.487.Il peut être ajouté des agents tensio-actifs tels que décrits au brevet US 3.441.413 ainsi qu'aux brevets anglais 1.164.095 et 1.012.495; et enfin des anti-oxydants tels que ceux décrits aux brevets US 2360290 et 2403.721. L'émulsion à l'halogénure d'argent ci-dessus décrite et renfermant le copulant formateur de jaune de l'invention, peut être appliquée à divers supports photographiques tels que pellicules d'acétate de cellulose, pellicules polystyrène, polyester, polycarbonate, papiers, papiers enduits d'un poly alkylène, et plaques de verre. L'agent de développement amine primaire aromatique utilisé dans l'invention est un composé ayant un groupe aminoprimaire à son noyau aromatique, et ayant l'aptitude de développer l'halogénure d'argent exposé, et renfermant également un précurseur de formation d'un tel composé. Dans la pratique, on fait le plus souvent usage de o-aminophénol, de p-aminophénol, et de N,N-p-phénylènediamine.Des exemples particulers de tels agents de développement amine aromatique primaire sont: 4-amino-3-diméthyl amino-N, N-diéthylanil ine; 4-amino-3-étoxy N,N-diéthylaniline; 4-amino-3,5-diméthyl-N,N-diéthylaniline; 4-amino-3-méthyl-N-éthyl-N-(bêta-hydroxy) analine; 4-amino3-méthyl-N,N-diéthylaniline; 4-amino-3-méthyl-N-éthyl-N-(bêtaméthylsulfonamidoéthyle)aniline; 4-amino-3-(bêta-méthylsulfona midoéthyl ) -N,N-diéthylaniline; 4-amino-N-éthyl-N-(bêta-hydroxy éthyl)aniline; 4-amino-N,N-diéthylaniline; 4-amino-N-éthyl-N- omega-sulfobutylaniline. Des exemples de matériaux utilisés sont indiqués dans "Theory of the Photographic Process" Mees & James, au tableau 134 pages 294-295. La concentration de l'agent de développement n'est pas formelle, mais elle est habituellement de 1g à 20g par litre. Le révélateur couleur utilisé dans l'invention peut renfermer additivement des sulfites de métal alcalin, des carbonates, des iodures, des bromures, de l'alcool benzyle, comme il est d'usage dans les révélateurs couleur. Le copulant utilisé dans l'invention a comme caractéristique que l'un des atomes d'hydrogène à la position alpha de l'atome de carbone de l'alpha-tacyle aromatique)acétamide a été substitué par un groupe di#ylamino, c'est-à-dire qu'un atome d'azote activé par deux groupes carbonyle est relié à la position alpha de l'atome de carbone de l'acyle acétamide. Il est considéré que le produit d'oxydation de l'agent de développement amine primaire aromatique réagit avec ledit composé alpha-carboimidoacyle acétamide, pour partager la liaison entre l'atome d'azote imido et la position alpha de l'atome de carbone pour former un colorant azométhine et un ion imido. Le copulant utilisé dans l'invention a les caractéristiques suivantes: il est un copulant à deux équivalents c'est-à-dire ne requérant que 2 moles d'halogénure d'argent# comme agent d'oxydation pour former 1 molécule de colorant, et c'est ainsi que comparé avec un copulant acyle acétamide à quatre équivalents qui est habituellement utilisé, la quantité d'halogénure d'argent requise se trouve être réduite de moitié, et par conséquent la proportion d'halogénure d'argent renfermé dans les couches d'émulsion peut être réduite. "on seulement il en résulte un avantage sur le coût de production du matériau photographique, mais de plus la lumière diffusant dans la cou^me d n11#ne 4'##lsion photographique du fait de la pre sence des grains d'halogénure d'argent, peut être réduite et par conséquent la qualité de l'image peut être améliorée. De plus, l'épaisseur de la couche d'émulsion à l'halogénure d'argent qui renferme le copulant peut être réduite, en raison même de la réduction de proportion de l'halogénure d'argent, ce qui a pour conséquence de réduire le temps de traitement. Le copulant de type imide utilisé dans l'invention a une activité copulante élevée avec le produit d'oxydation de l'agent de développement aminoprimaire aromatique, et ainsi le produit d'oxydation de l'agent de développement formé lors du développement en couleur, est rapidement éliminé, le développement de l'émulsion étant facilité. Ainsi la formation de l'image couleur est assurée dans une courte période de temps. Egalement, du fait de la haute activité du copulant, il est obtenu une coloration suffisante, même si la quantité de solvant pour la dispersion du copulant dans l'émulsion est grandement réduite, et en réduisant ainsi la quantité de solvant la résistance mécanique des couches d'émulsion se trouve accrue. Dans le cas d'emploi du copulant de type acyle acétanilide substitué par un groupe imide conformément à l'invention, la phase de formation de la couleur s'accomplit dans le bain de développement en couleur, et ainsi il n'est pas nécessaire de faire usage subséquemment de bain de blanchiment renfermant un agent d'oxydation puissant tel que le ferricyanure ou le bichromate de potassium, et le matériau photosensible développé peut être traité dans un bain de blanchiment-fixage contenant un agent d'oxydation faible, ce qui permet d'écourter le temps de traitement et de résoudre le problème de la pollution de l'eau par liquide de traitement perdu renfermant des ferricyanures.D'autre part, dans le cas d'utilisation de la plupart des copulants de type acylacétamide conventionnel#dans lesquels le copulant n'est pas substitué, la réaction copulante n'est jamais terminée dans le bain de développement en couleur, et pour compléter la coloration il est requis d'utiliser un agent d'oxydation puissant. Lorsque l'image couleur obtenue à partir du copulant de type acylacétamide substitué imide conforme à l'invertion est conservée pendant une longue période de temps dans des conditions difficiles, elle présente une faible tendance à l'effacement. L'image argentique sous-produite est rapidement oxydée dans le bain de blanchiment ou le bain de blanchimentfixage, et l'argent réduit peut être complètement éliminé en uné courte période de temps; il en résulte une image nette de couleur jaune sans taches qui seraient dues à l'argent résiduel. Le copulant de type acylacétamide substitué imide de l'invention peut être produit à haut rendement en utilisant des matériaux de départ couramment utilisés dans l'industrie. La quantité de copulant utilisé dépend de la nature du matériau photosensible et du type de processus de développement, mais elle est en général de 0,1 à 0,5 mole de copulant par mole d'halogénure d'argent. Si la quantité est moindre que la limite basse,une grande quantité d'halogénure d'argent est requise et il en résulte un accroissement de la lumière diffusée dans la couche d'émulsion à l'halogénure d'argent, et par conséquent une altération de la finesse de l'image. C'est-à-dire qu'un accroissement de la quantité d'argent dans l'émulsion est accompagné d'un accroissement de l'épaisseur de la couche d'émulsion, et par suite d'une réduction de la vitesse de traitement. D'autre part, si la quantité de copulant est supérieure à la limite haute, la conversion de copulant en colorant devient insuffisante, ce qui réduit l'efficacité d'utilisation du copulant. De plus, l'emploi d'une telle forte quantité de copulant annule l'avantage économique en même temps qu'il accroit l'épaisseur de la couche d'émulsion à l'halogénure d'argent, et par conséquent les mérites de l'invention ne pas suffisamment assurés. Dans la réalisation dans laquelle le copulant est mélangé au révélateur, le copulant doit être présent dans le bain de développement à raison de 0,5 à 5g par litre de révélateur. Comme il a été décrit, lorsque les quantités ci-dessus sont judicieusement employées, les avantages et objets de la présente invention sont assurés. Les copulants de formule générale (I) peuvent etre utilisés individuellement, mais également en combinaison Enfin la copulant de formule générale (I) peut être utilisé conjointement avec d'autres copulants. L'invention est maintenant décrite en détail à l'aide des exemples suivants: EXEMPLE 1 Une solution préparée en chauffant un mélange de 28,8g du copulant (2), 30ml de phtalate di-n-butyle, et 50ml de cyclohexanone et en portant à 700, est ajoutée à 300ml d'une solution aqueuse contenant 30g de gélatine et 2g de dodécylbenzène sulfonate de sodium,en agitant, le mélange étant préchauffé à 450 et passé 5 fois dans un moulin colloides après quoi le copulant se trouve finement dispersé dans le solvant.La dispersion du copulant est alors ajoutée à lkg d'une émulsion photographique renfermant 50g de iodobromure d'argent (rapport moléculaire I/Br = 3,97) et 60g de gélatine, et après addition à une solution dans l'acétone à 3% de phosphamide triéthylène à raison de 30mol comme agent durcisseur, le pH du mélange est réglé à 6.L'émulsion ainsi préparée est appliquée à une pellicule de triacétylcellulose en une épaisseur comptée à sec de 7 microns, pour procurer un matériau photosensible dénommé échantillon A, la proportion de copulant dans ledit échantillon étant de 1,96 x 10 3 moles/m2 Un échantillon de comparaison est préparé par le même processus en utilisant à la place du copulant(2), 23,5g de alpha-4' -métoxybenzoyl-2-chloro-5-( alpha-C 2" , 4"-di-t-amyl- phénoxy)butylamido)-acétanilide (copulant a de comparaison); ce deuxième échantillon étant dénommé échantillon B. Chacun de ces matériaux photosensibles est soumis à l'exposition au travers d'un coin optique gradué, avec une de 50 CMS pendant 1/20seconde, puis soumis aux traitements suivants: - Développement en couleur 200C 15 minutes Lavage à l'eau 180C 1 Premier fixage 200C 4 Lavage à l'eau 180C 3 - Blanchiment 200C 5 Lavage à l'eau 180C 3 Second fixage 200C 3 Lavage à l'eau 180C 15 minutes Le révélateur couleur utilisé a la composition suivante: Eau 1 Litre Hydrochlorure 4-amino-3-méthyl -N ,N-diéthylaniline. 2,5g Sulfite de sodium anhydre 3g Carbonate de sodium monohydrate 47g Bromure de potassium 2g La solution de fixage utilisée dans le traitement est une solution aqueuse acide renfermant du thiosulfate de sodium et du sulfite de sodium.La solution de blanchiment utilisée est une solution neutre contenant du ferricyanure et du bromure de potassium. - Composition de la solution de fixage. Thiosulfate de sodium anhydre 153g Sulfite de sodium anhydre 15g Acide acétique glacial 13,5ml Acide borique 7,5g Alun de potassium 15g Eau, 1 Litre le pH est réglé à 4,25 à 250C - Composition de la solution de blanchiment. Ferricyanure de potassium 50g Bromure de potassium 20g Eau, 1 Litre le pH est réglé entre 6,5 et 7 ) 250C Après les traitements, la densité optique à la lumière bleue est mesurée pour les échantillons A et B, et les résultats indiqués au tableau 1 ci-après. L'image couleur des deux échantillons est une image jaune nette, avec un maximum d'absorption à 450nm. TART.FbATT 1 Echant. Copulant Voile Sensibilité Gamma Sensibilité ~~~~~~~ ~~~~~~~~ relative maximale A (2) 0,18 100 2,57 3,24 B (a) 0,i2 96 1,63 2,51 La densité maximale à la lumière bleue des deux échantillons A et B est alors mesurée en faisant varier le temps de traitement du développement de 5 à 20 minutes, et les résultats sont indiqués au tableau 2 ci-après. Echant. Copulant Densité maximale avec durée développarient Smin. lOmin.15 min. 20min. A (2) , , 3,24 3, B (a) 1,69 2s32 2,51 2,53 Ces résultats indiquent que le copulant utilisé dans l'invention procure une plus haute sensibilité, une meilleure gradation et une meilleure densité copulante que le copulant (a) utilisé dans l'échantillon de comparaison, et que de plus en utilisant le copulant de l'invention une coloration suffisante est obtenue dans une période de temps relus courte, réduisant ainsi la durée du traitement, ceci établis -sant clairement que le copulant de l'invention a une activité copulante plus élevée qu'un copulant non-substitué. Pour préciser encore l'activité copulante perfectionnée du copulant de l'invention, 1 'expérience suivante est conduite: Une couche d'émulsion au bromure d'argent renfermant un mélange de copulant (2) ou de copulant (a) et d'un copulant formateur de cyan: 4,6-dichloro-5-méthyl-2-(alpha-(2',4'-di- tert-amylphénoxy)acétamido)phénol (copulant b), est développée dans le révélateur couleur de composition précédemment donnée, à 210C pendant 14 minutes, les deux copulants réagissant compétitivement avec l'agent de développement oxydé, pour donner un mélange de couleur jaune et cyan. En analysant le rapport de formation du colorant jaune au colorant cyan, on obtient la valeur relative du pouvoir de réaction copulante du copulant formateur de jaune par rapport au copulant formateur de cyan.L'activité copulante d'un copulant est déterminée par développement en couleur d'une émulsion à l'halogénure d'argent qui contient deux sortes de copulants donnant des colorations différentes pouvant être clairement distinguées l'une de l'autre, et en mesurant la quantité de chacun des colorants dans l'image couleur ainsi formée.Si le premier copulant présente une densité maximale D et que le second max copulant présente une densité maximale D'maxs le rapport f des activités copulantes des deux copulants est obtenu par 1' équation suivante: Comme résultat expérimental, la vitesse copulante du copulant substitué de l'invention est de 6,6 tandis que celle du copulant non-substitué conventionnel est de 1,1 , ce qui montre que l'activité copulante du copulant de l'invention est 6fois plus élevée que celle du copulant conventionnel. EXEMPLE 2 On prépare des échantillons A et B comme dans l'exemple 1, que l'on soumet à l'exposition au travers d'un coin optique gradué, sous lumière de 100 CMS pendant 1/20second et traités comme suit. Développement en couleur 240C 8 min. Arrêt 240C 2 Blanchiment-fixage 249C 6 Lavage à lteau 240C 5 min. Le révélateur couleur utilisé est le même que dans l'exemple 1, et les autres solutions de traitement sont des compositions suivantes. - solution d'arrêt. Eau 1 litre Sulfite de sodium anhydre 5g Acide acétique glacial 15ml - Solution de blanchiment-fixage. Eau 1 litre Thiosulfate d'ammonium 105g Sulfite de sodium 80g Sel disodique d'acide éthylène di amine tétraacétique. 35g Chlorure ferrique (hexahydrate) 25g Thiocyanate de potassium 10g Après traitement, la densité optique à la lumière bleue est mesurée pour chaque échantillon, après quoi chaque échantillon est immergé dans une solution aqueuse à 1,5% de ferricyanure de potassium pendant 2 minutes à 24e, puis lavée à l'eau pendant 10 minutes et séchée, après quoi la densité optique à la lumière bleue est à nouveau mesurée, et les résultats consignés au tableau 3 ci-après. TABLEAU 3 ch. Copulant avant traitement au après traitement ferricyanure au ferricyanure Voile g agamma D max Voile gamma D max. A (2) 0,19 2,52 3,28 0,19 2,53 3,30 B (a) 0,12 1 1,24 1,96 0,13 1,61 2,55 De l'examen du tableau 3 il résulte que par l'utilisation du copulant (2) de l'invention, la formation de l'image couleur est terminée après les phases de développement et de blanchiment-fixage, tandis que dans le cas d'utilisation du copulant conventionnel, la formation de l'image couleur n'est que 3/4 complète au terme de ces phases, et en vue de compléter la réaction colorante il est requis de faire subir un traitement supplémentaire avec un agent fortement oxydant; il en résulte donc qu'avec le nouveau copulant formateur de jaune substitué imide de l'invention, le nombre de traitements peut être réduit. EXEMPLE 3 Un mélange de 63,7g du copulant 19, 65ml de phosphate tri-n-hexyl, lOml d'acétate d'éthyle, et 3,2g de dinonyl naphtalènesulfonate de sodium, est chauffé dans un bain de vapeur pour déterminer la solution, cette solution étant ajoutée à 700ml d'une solution aqueuse de 50g de gélatine, le mélange étant agité vigoureusement à l'aide d'un agitateur haute vitesse afin de déterminer une fine dispersion du copulant dans le solvant.A la totalité de la dispersion ainsi obtenue on ajoute eî,Skg d'une émulsion photographique ren fermant 0,3 mole de chlorobromure d'argent (rapport molécu laire Cl/Br = 30/70) et îOOg de gélatine, en faisant addi tion comme agent durcisseur de 15ml d'une solution aqueuse à 4% de 1-hydroxy-3,5-dichloro-S-triazine, le pH est réglé à 6,5 et le mélange est appliqué à un papier baryté enduit sur ses deux faces de polyéthylène, en une épaisseur comptée à sec de 3 microns; on obtient ainsi un matériau photosen sible désigné comme échantillon C, la quantité de copulant dans cet échantillon étant de 1,03xlO 3 mol/m2.En vue de la comparaison on prépare une dispersion d'un copulant de comparaison en utilisant à la place du copulant (19) 56,4g de alpha-( 4' -métoxy-3' -( alpha-C 2" , 4"-di-t-amylphénoxy)butyl- amido) )benzoyl-2-métoxy-5-( N,N-diéthylsulfamoyl ) acétanilide (copulant c).La quantité totale de la dispersion ainsi préparée est ajoutée à 3kg d'une émulsion photographique renfermant 0,6 mole de chlorobromure d'argent, et 200g de gélatine, et après addition comme durcisseur de 25ml d'une solution aqueuse à 4% du sel de sodium de 1-hydroxy-3,5 dichloro-S-triazine, et règlage du pH à 6,5, le mélange est appliqué à un papier baryté en une épaisseur comptée à sec de 4,3 microns pour former l'échantillon D), la quantité de copulant dans cet échantillon D étant de 1,OlxlO 3 moles/m2. Les émulsions à l'halogénure d'argent utilisées pour la préparation de ces échantillons ont été préparées en partageant la même émulsion au chlorobromure d'argent en deux portions, la quantité de copulant étant la même dans chaque émulsion, mais la quantité d'argent étant diffé rente. Chacun des échantillons est soumis à exposition et traité dans un révélateur couleur de la composition ci-après pendant 12 minutes à 240C - Composition du-révélateur couleur Eau 1 Litre Alcool benzyle 12g Hexamétaphosphate de sodium 2g Sulfite de sodium anhydre 2g Carbonate de sodium monohydrate. 27,5g Sulfate hydroxylamine 2,5g Sesquisulfate 4-amino-3 méthyl-N-éthyl-N- ( beta-méthane- sulfonamidoéthyle)aniline (monohydrate). 4g Après traitement, la densité optique de réflexion de chaque échantillon ainsi traité est mesurée, et les résultats sont indiqués au tableau 4 ci-après. Tableau 4 Ech. Copulant Rapport mol. Voile Sensib. Gamma Densité max. AgX/copulant C (19) 4 0,15 100 2,06 1,63 D (c) 8 0,10 87 1,28 1,47 De l'examen du tableau il résulte que le copulant 19 de 11 invention présente un plus haut pouvoir colorant que le copulant (c) non-substitué, et même dans le cas d'utilisation de moins d'halogénure d'argent, l'épaisseur de la couche d'émulsion pouvant être réduite. EXEMPLE 4 On prépare des solutions en chauffant un mélange de 5xlO 3 moles de chacun des copulants de l'invention indiqués au tableau 5 ci-après, et de 4,5mol de phtalate di-n-butyle, 8ml de cyclohexanone, et 0,2g de sulfosuccinate de sodium, et l'on fait addition de cette solution à 60ml d'une solution aqueuse contenant 5g de gélatine, le mélange étant agité vigoureusement dans un homogénéiseur, pour obtenir une fine dispersion des copulants. La quantité totale de chacune des dispersions de copulants est alors ajoutée à 150g d'une émul sion à l'halogénure d'argent à fins grains contenant 3,8g de bromure d'argent, et 13g de gélatine, le mélange étant alors appliqué à une pellicule de triacétate de cellulose, en une épaisseur comptée à sec de 7 microns.Après exposition de chacun de ces matériaux photosensibles, et développement, on obtient une image jaune. Les caractéristiques d'absorptici. spectrale de chaque image jaune sont mesurées, et les maxima d'absorption indiqués au tableau 5 ci-après. TABLEAU 5 Copulant Maximum Copulant Maximum - d' absorption d'absorption Ir#rn) (1) 446 (15) 455 (2) 454 (16) 454 (3) 447 (17) 453 (4) 454 (18) 453 (5) 455 (19) 453 (6) 457 (20) 455 (7) 451 (21) 450 (8) 456 (22) 454 (9) 455 (23) 446 (10) 448 (24) 448 (11) 440 (26) 455 (12) 457 (28) 450 (13) 448 (29) 454 (14) 454 (30) 454 De l'examen de ce tableau il résulte que les copulants de l'invention présentent des maxima d'absorption entre 440 et 460 millimicrons, et qu'ils ont ainsi des carac téristiques d'absorption spectrale qui conviennent pour la reproduction de la couleur par un procédé soustractif. EXEMPLE 5 On prépare une solution en chauffant un mélange de 26,5g du copulant 13, 25ml de phtalate di-n-butyle, et 50ml d'acétate d'éthyle à 60, en agitant et en faisant addition de 400ml d'une solution aqueuse renfermant 5g de di-(2-éthyl hexyl)alpha-sulfosuccinate de sodium, et 36g de gélatine, l'émulsion étant passée deux fois dans un homogénéiseur pour déterminer une émulsion finement divisée du copulant dans le solvant. La quantité totale de la dispersion ainsi préparée est ajoutée à 700g d'une émulsion photographique renfermant 22,6g d'iodure d'argent (2 moles% d'iodure) et 50g de gélatine, et après addition de 20ml d'une solution dans l'acétone à 3% de phosphamide triéthylène comme durcisseur, le pH est réglé à 6,5 et le mélange appliqué en une épaisseur comptée à sec de 3,5 microns à un papier baryté.On fait, de plus,application d'une solution gélatineuse en une épaisseur comptée à sec de 1 micron, comme seconde couche, puis d'une émulsion à l'haiogénure d'argent sensible au vert, en une épaisseur comptée à sec de 3,5 microns, et contenant un copulant (d) formateur magenta, de formule: Une solution gélatineuse renfermant suffisamment de 2-(2'-benzotriazolyl)-4,6-dibutylphénol pour procurer une concentration d'enduction de 1,2g/m2, est appliquée à la couche d'émulsion sensible au vert, en une épaisseur de 2,5 microns et constitue la quatrième couche.On fait alors application comme cinquième couche d'une émulsion à l'halogénure d'argent sensible au rouge, en une épaisseur de 4 microns, et qui renferme un copulant (e) formateur de cyan, de formule suivante: Enfin, comme couche supérieure est appliquée une solution gélatineuse en une épaisseur comptée à sec de 0,5 micron, et il est obtenu un papier pour photographie en couleur. Les couches d'émulsion sensible au vert et sensible au rouge ont les concentrations de composants respectives sui vantes: Couche sensible au vert halogénure d'argent Copulant Gélatine 9xlO mOl/m2 9x10-4 mol/m2 3,#g/m2 Couche sensible au rouge halogénure d'argent Copulant Gélatine 5,5xlO mol/m2 1,1x10#3 mol/m2 3,6g/m2 On effectue un tirage négatif couleur sur le papier photographique ainsi préparé, puis on soumet au traitement dans le révélateur couleur dont la formule a été précédemment donnée, puis dans la solution de blanchiment-fixage, comme dans l'ex.2. Le tirage couleur ainsi obtenu montre une excellente propriété de reproduction de la couleur du papier de tirage, et l'image de couleur jaune a un maximum d'absorption à 443nm. EXEMPLE 6 On prépare une solution en chauffant un mélange de 24,2g du copulant 9, 50ml d'acétate d'éthyle et 25ml de phtalate di-n-butyle à 500C, le mélange étant ajouté à 250ml d'une solution aqueuse contenant 25g de gélatine et 1,25g de dodécylbenzène sulfonate de sodium, l'agitation étant vigoureusement conduite au moyen d'un homogénéiseur pour obtenir une fine dispersion du copulant.La quantité totale de la dispersion ainsi obtenue est ajoutée à 500g d'une émulsion photographique contenant 28g de bromure d'argent et 35g de gélatine, et après addition comme durcisseur de 15ml d1une solution aqueuse à 2% de 1-hydroxy-3,5-dichloro-s triazine de sodium, le pH est réglé à 6,5 et l'émulsion à l'halogénure d'argent ainsi préparée est appliquée en une épaisseur comptée à sec de 5 microns à une pellicule de triacétylcellulose, pour procurer un matériau photosensible dénommé échantillon E, les quantités respectives de copulant -3 et d'argent dans ledit échantillon E étant de 1,74xlO 3 mol/m2 et 0,76g/m2. 9 On prépare un échantillon de comparaison en chauffant un mélange de 18,8g du copulant (b) dont la formule est ci après donnée, à la place du copulant 9, de 35ml d'acétate d'éthyle, et 20ml de phtalate di-n-butyle, en portant à 500C et le mélange étant ajouté à 200ml d'une solution aqueuse renfermant 20g de gélatine et lg de dodécylbenzènesulfonate de sodium, l'agitation étant comme précédemment vigoureusement conduite dans un homogénéiseur, pour obtenir une fine dispersion du copula La totalité de la dispersion de copulant (b) est ajoutée à lkg de la même émulsion au bromure d'argent que ci-dessus, et après addition de 20ml de la même solution durcissante, le pH est réglé à 6,5. L'émulsion à l'halogénure d'argent ainsi préparée est appliquée en une épaisseur de 6 microns à un support de triacétylcellulose, pour procurer un matériau photosensible dénommé échantillon. F, les proportions respectives de copulant et d'argent dans ledit échantillon F étant de 1,77x10-3 mol/m2 et 1,54g/m2. Chacun des matériaux photosensibles est alors soumis à l'exposition et traité comme dans l'exemple 1. Après quoi les mesures sont effectuées pour les deux échantillons E et F, et les résultats consignés au tableau 6 ci-après. Tableau 6 Ech. Copulant AgX / Copulant Voile Sensibilité Gamma Densité max. E (9) 4/1 0,25 100 2,56 3,04 F (b) 8/1 0,22 98 2,17 2,93 En faisant varier le temps de traitement, de 5 à 20 min., on effectue une nouvelle mesure de la densité maximale et les résultats en sont indiqués au tableau 7 ci-après. Tableau 7 Densité maximale ensité maximale avec une durée de Ech. Copulant de Copulant développement de 5 min 10 min 15 min 20 min. E (9) 4/1 2,80 3,03 3,04 3 F (b) 8/1 2,41 2,82 2,93 2,98 De l'examen de ce tableau on tire la conclusion que le copulant (9) utilisé dans l'invention procure une haute sensibilité, une bonne gradation, et une densité copulante satisfaisante bien que la quantité d'argent ait été réduite de moitié et que, de plus, une coloration suffisante est obtenue en une période de temps plus courte que par l'utilisation du copulant (b) connu, ce qui permet de réduire le temps de traitement.Pour bien établir que la quantité d'argent nécessaire pour former 1 mole de colorant à partir du copulant 9 de l'invention pour obtenir une bonne propriété formatrice de couleur, n'est que de moitié de la quantité nécessaire dans le cas d'emploi du copulant (b) connu, l'expérience suivante est conduite: chacun des échantillons E et F est soumis à l'exposition, puis au traitement décrit dans l'exemple 1, la quantité d'argent déposé dans les échantillons renfermant e aosr formateur de couleur, est déterminée au moyen d'un galvanomètre balistique fluorescent aux rayons X.Les échantillons sont alors soumis aux traitements décrits dans l'exemple 1, après quoi le colorant formé est extrait desdits échantillons ainsi traités avec un mélange solvant de N,Ndiméthylformamide et d'eau (85/15 en volume), et analysé, et les résultats ainsi obtenus sont montrés en fig.1. Sur la fig.1 le rapport moléculaire de l'argent déposé à la quantité de colorant dans le cas du copulant (b), varie de 5,5 à 6, tandis que dans le cas du copulant (9) conforme à l'invention il varie de 2,5 à 2,8 ce qui montre clairement que le rapport moléculaire avec le copulant de l'invention est bien moitié qu'avec le copulant à quatre équivalents connus. EXEMPLE 7 Une solution préparée en chauffant un mélange de 56g du copulant 14, lOml d'acétate d'éthyle, et 50ml de phtalate di-n-butyle, est ajoutée à 500ml d'une solution aqueuse contenant 50g de gélatine et 2,5g de dodécylbenzène sulfonate de sodium, en soumettant à une vigoureuse agitations Le mélange est alors passé 5 fois au travers d'un moulin colloides, afin d'obtenir une fine dispersion du copulant dans le solvant.La quantité totale de la dispersion de copulant est ajoutée à lkg d'une émulsion renfermant 56g de bromure d'argent et 70g de gélatine, en faisant addition comme agent durcisseur de 30ml d'une solution aqueuse à 2% de 1-hydroxy3,5-dichloro-s-triazine de sodium, le pH étant réglé à 6,5 L'émulsion à l'halogénure d'argent ainsi préparée est appliquée en une épaisseur comptée à sec de 5 microns à une pellicule de triacétylcellulose, pour procurer un matériau photosensible dénommé échantillon G. Les proportions respectives de copulant et d'argent dans ledit échantillon G sont de 1,70xlO mol/m2 et 0,75g/m2. Un échantillon de comparaison est préparé par le même processus de réalisation de l'échantillon G, en utilisant 61,5g de copulant(c)5'-(alpha-(2,4-di-tert-amylphénoxy)butylBl = do)-2'-chloro-4-métoxy-alpha-benzosulfimido-benzoylacétanilide et un composé contenant un groupe non-copulant représenté par la formule: qui est décrit au brevet allemand 2.057.941 à la place du copulant (14). L'echantillon de comparaison est dénommé échantillon H.La proportion de copulant et d'argent dans l'échantillon H, est respectivement: 1,73xlO 3 et O,77g/m2. mol/m2 En vue de préparer un autre échantillon de comparaison, une nouvelle dispersion est obtenue en appliquant le meme processus que pour l'obtention de l'échantillon G, et en uti lisant 46,6g d'un #0p####(a# '-Ccopulant 2, 4-di-tert-amylphénoxy) butylamido ) -2 '-chloro-4-métoxy-benzoylacétanilide. La quantité totale de dispersion est ajoutée à 2kg de la même émulsion utilisée pour l'obtention de l'échantillon G, et après qu'on a fait addition de 40ml d'un durcisseur la solution résultante est enduite en une épaisseur de 6 microns pour procurer un matériau photosensible dénommé échantillon I.Les proportions respectives de copulant et d'argent dans ledit échantillon I sont de 1,77 x 10 -3 mole/m2 et 1,59g/m2. Chacun des échantillons ainsi préparé est soumis à l'exposition, et ensuite aux mimes traitements que dans l'exemple 3, la densité optique à la lumière bleue étant mesurée, et les résultats indiqués au tableau 8 ci-après. Tableau S Ech. Copulant AgX /copulant Voile Sensibilité Gamma Densité max ~~~~~~~~~~~~~ ~~~~~~~~~~~ max G (14) 4/1 0,05 100 2,30 2,87 H (c) 4/1 0,06 99 1,86 2,61 I (a) 8/1 0,03 96 1,79 2,49 Les échantillons obtenus en traitant les mêmes de la même manière que ci-dessus, sont ensuite exposés à une lampe xénon de 150.ooo lux de 1,5 W pendant 80 heures, tandis que l'on dispose face aux échantillons, un filtre interrompant les radiations de plus courtes longueurs d'ondes que 400nm. Les résultats obtenus sont consignés au tableau 9 ci-après. Tableau 9 Ech. Copulant Densité initiale avant exposition 0,5 1 2 (% de réduction de densité de lumière bleue par rapport à la densité initiale) G (14) 28 25 20 H (c) 76 69 61 I (a) 44 41 34 Avec les mêmes échantillons, les images formées sont conservées pendant 20 jours dans des conditions de température constante de 600 et d'humidité constante 70% RH, la stabilité des images formées étant alors comparée, et les résultats indiqués au tableau 10 ci-après. Tableau 10 Densité initiale avant conservation Ech. Copulant 0,5 1 2 (% de réduction de densité des images formées sous forte humidité et haute température) G (14) 5 3 3 H (c) 48 45 37 I (a) 5 5 5 De l'examen des tableaux 8, 9, et 10 il résulte que le copulant 14 de l'invention, procure une plus haute densité en couleur comparativement avec le copulant (a) ayant une structure correspondante, et le copulant (c) comportant un groupe non-copulant analogue décrit au brevet Allemagne Fédérale 2.057.941, et que de plus le groupe non-copulant exerce une grande influence sur la stabilité de l'image formée tant à la lumière qu'à la chaleur et à l'humidité, alors que le copulant (14) de l'invention manifeste une excellente stabilité. De plus, en vue d'étudier les équivalences de propriétés de chacun des échantillons G-H-I, ceux-ci sont traités de la même manière que dans l'exemple 7, c'est-à-dire que la quantité d'argent déposé et la quantité de colorant sont déterminées, et les résultats obtenus présentés en fig.2. Sur la fig.2 le rapport moléculaire de la quantité d'argent déposé à la quantité de colorant dans le cas du copulant (a) et dans le cas du copulant (c) comportant un groupe non-copulant de formule décrit au brevet Allemagne Fédérale 2.057.941, sont respectivement de 6 à 6,5 et de 2,8 à 3,3 , tandis que dans le cas du copulant '14) de l'invention ce rapport est de 2,2 à 2,5, ce qui établit bien clairement que la propriété d'équivalence du copulant de l'invention est inférieure à 1/2 par rapport au copulant (a) à quatre équivalents, et inférieure au rapport moléculaire dans le cas d'application du copulant (c). L'invention a été décrite en détail en référence à des réalisations préférées, des variantes et modifications pouvant être apportées sans sortir du cadre de l'invention. REVxNDICaTIONS 1. Elément photographique comportant un support sur lequel est enduite au moins une couche d'émulsion à l'halo- génure d'argent renfermant un copulant formateur de couleur jaune alpha-diacylamino acétamide substitué. 2. Elément photographique comportant un support enduit d'au moins une couche d'émulsion à l'halogénure d'argent renfermant un copulant formateur de couleur jaune de formule générale: dans laquelle R1 est un groupe aryle, R2 est un groupe aryle ou un groupe hétérocyclique, et Z les atomes nécessaires pour former ave un noyau à 4, 5 ou 6 atomes. 3. Elément photographique comportant un support enduit d'aumoins une couche d'émulsion à l'halogénure d'argent renfermant un copulant formateur de couleur jaune de formule générale (I) dans laquelle R1 est un groupe aryle, R2 est un groupe aryle ou un groupe hétérocyclique, Z les atomes nécessaires pour former avec un noyau à 4, 5 ou 6 atomes, et dans laquelle au moins l'un de R R' ou Z renferme comme substituant un groupe hydrophobe de 8 à 32 atomes de carbone. 4. Elément photographique selon la revendication 3, dans lequel R1 représente un groupe phényle, un groupe phényle substitué, lesdits substituants étant constitués dtun ou plusieurs éléments choisis parmi les atomes halogènes, les groupes alkyle, alkényle, alcoxy, aryle, aryloxy, alkylecarbonyle, arylecarboxyle, alkylesulfonyle, arylesulfonyle, carbonyle, alcoxycarbonyle, carbamyle, sulfo, sulfamyle, acylamino, uréido, sulfonamido, amino. nitro, cyano, hydroxyle. ou un noyau aromatique condensé, de formule: A A étant les atomes nécessaires pour former un noyau condensé aromatique; R2 étant un groupe phényle, un groupe phényle substitué dont les substituants sont un ou plusieurs éléments choisis Fermi les groupes: atomes halogène groupes alkyle, alkényle, alkylecarbonyle allssylesulfo,lyle, a:ylesulfonyle, carboxyle, alcoxycarbonyle, carbamyle, sulfo, sulfamyle, acylamino, uréido, sulfonamido, amino, nitro, cyano, hydroxyle, ou un groupe hétérocyclique lié au groupe de la formule générale, au travers d'un atome de carbone dudit groupe hétérocyclique, et choisi parmi les groupes thiophène, furane, pyrane, chromene, pyrole, pyridine, pyrazine, pyrimidine, pyridazine, indolidine, périmidine, thiazole, imidazole, oxazole, 1,3,5-triazine, et oxazine, et les dérivés substitués de ceux-ci, lesdits substituants étant choisis parmi: les atomes halogène, les groupes alkyle, alkényle, alcoxyle, aryle, aryloxy, alkylecarbonyle, arylecarbonyle, alkylesulfonyle, arylesulfonyle, carboxyle, alcoxycarbonyle, carbamyle, sulfo, sulfamyle, acylamino, uréido, sulfonamido, amino, nitro, cyano, et hydroxyle, et un noyau aromatique condensé, de formule A A représentant les atomes nécessaires pour former un noyau aromatique condensé. 5. Elément photographique selon la revendication 3, dans lequel Z est choisi parmi les groupes: 5 10 15 20 25 30 35 dans lesquelles R3 R4 R5 R6 R7 R8 R9 R10 R11 E12 R13 R14 R15 R16 R17 R18 R19 R20 R22 R23 R24 R25 R27 R28 R29 R30 R31 R32 R33 R34 R38 et R39 représentent chacun un atome d'hydrogène, un atome halogène, un groupe alkyle, un groupe alcoxy, un groupe aryle, un groupe aryloxy, un groupe sulfo, ou un groupe carboxyle, R3 et R5, R7 et R8, R9 et R11 , R et R13, R15 et R16, R17 et RIS, R24 et R25 R31 et R32 pouvant se combiner pour former un noyau saturé ou non-saturé penta ou hexagonal; R21, R26 , R35 , R36 et R37 représentant chacun un atome dthy drogène, un groupe alkyle, ou un groupe aryle, W étant un atome d'oxygène ou de soufre. 6. Elément photographique selon rev dans lequel R1 est un groupe de formule: et R2 est un groupe de formule: X étant un atome halogène, un groupe alcoxy, aryloxy, ou aminotertiaire, Y Y Y étant choisis parmi les atomes d'hydrogène, les atomes halogène, les groupes alkyle, alkényle, alcoxy, aryle, aryloxy, alkylecarbonyle, arylecarbonyle, alkylesulfonyle, arylesulfonyle, carboxyle, alcoxycarbonyle, carbamyle, sulfo, sulfamyle, acylamino, uréido, sulfonamido, amino,nitro ou cyano, Y4 et Y8 étant choisis parmi les groupes: atome d'hydrogène, groupes alkyle ou alcoxy;Y5 Y6 et Y7 étant choisis parmi les atomes d'hydrogène, ou les groupes alkyle, alcoxy, aryloxy, amino, alkylamino, ou acylamino, et Z étant choisi parmi les groupes tels qu'indiqués à la revendication 5. 7. Elément photographique comportant un support enduit d'au moins une couche d'émulsion à L'halogénure d'argent renfermant un copulant formateur de couleur jaune, de formule générale (I) dans laquelle R1 est un groupe aryle, R2 un groupe aryle ou un groupe hétérocyclique, et 2 étant choisi parmi les groupes tels qu'à la revendication 5. 8. Méthode de formation d'une image couleur comportant le traitement d'une émulsion photographique à l'halogénure d'argent avec un agent de développement amino primaire, en présence d'un composé alpha-dicaylamino acétamide substitué. 9. Méthode de formation d'images couleur, comportant le traitement d'une émulsion photographique à l'halogénure d'argent avec une solution alcaline aqueuse renfermant un agent de développement amino primaire aromatique, en présence d'un copulant formateur de couleur jaune de formule générale (I) dans laquelle R1 est un groupe aryle, R2 est un groupe aryle ou un groupe hétérocyclique, et nécessaires pour constituer avec ou 6 éléments. s non-métalliques un noyau à 4, 5 10. Méthode de formation d'images couleur comportant l'exposition d'un élément photosensible constitué sur un support d'une couche d'émulsion photographique contenant un copulant formateur de couleur jaune alpha-diacylaminosubstitué de formule générale (I) dans laquelle R1 est un groupe aryle, R2 un groupe aryle ou un groupe hétérocyclique, Z les atomes nécessaires pour former avec 6 éléments, et dans laquelle un noyau à 4, 5, ou wun de Ri R2 ou Z renferme comme substituant un groupe hydrophobe de 8 à 32 atomes de carbone, et en traitant l'élément exposé avec une solution aqueuse alcaline renfermant un agent de développement amino primaire aromatique. 11. Méthode de formation d'une image couleur, comportant le traitement d'une émulsion photographique à l'halogénure d'argent avec une solution aqueuse alcaline renfermant un agent de développement amino primaire aromatique, en présence d'un copulant formateur de couleur jaune tel que défini à la rev.4. 12. Méthode de formation d'image couleur, comportant le traitement d'une émulsion photographique à l'halogénure d'argent avec une solution aqueuse alcaline contenant un agent de développement amino primaire aromatique, en présence d'un copulant formateur de couleur jaune tel que défini à la rez.5 13.Méthode de formation d'image couleur comportant le traitement d'une émulsion photographique à l'halogénure d'argent avec une solution aqueuse alcaline contenant un agent de développement amino primaire aromatique, en présence d'un copulant formateur de couleur jaune de formule qénérale: dans laquelle Z est défini comme à la revendication 5, et X yl y2 y3 y4 y5 y6 y7 y8 sont définis comme à la rev.6 14. Méthode de formation d'image couleur comprenant le traitement d'une émulsion photographique à l'halogénure d'argent avec une solution aqueuse alcaline contenant un agent de développement amino primaire aromatique en présence d'un copulant formateur de couleur jaune de formule générale CI) dans laquelle R1 est un groupe aryle, R2 un groupe aryle ou un groupe hétérocyclique, et Z est défini selon la rev.5 15.Elément photographique comprenant un support sur lequel est enduite au moins une couche d'émulsion à l'halo- génure d'argent renfermant un copulant formateur de couleur jaune de formule générale (I) dans laquelle R1 est un groupe aryle, R2 est un groupe e les atom aryle ou un groupe hétérocyclique, et Z représent former avec: 16. es non-métalliques nécessaires pour un noyau penta ou hexagonal. otographique comprenant un support enduit d'au moins une couche d'émulsion à l'halogénure d'argent renfermant un copulant formateur de couleur jaune de formule générale (I) dans laquelle R1 est un groupe aryle, R2 est un groupe aryle ou un groupe hétérocyclique, métalliques nécessaires pour former avec penta ou hexagonal, et dans laquelle au mo s nonun noyau 1 R2 ou Z renferme comme substituant un groupe hydro ins un de R phobe de 8 à 32 atomes de carbone. 17. Elément photographique selon la revendication 16, dans lequel R1 et R2 sont conformes à la revendication 4. 18. Elément photographique selon la révendication 16, dans de: conforme à la revendication 5, à l'exclusion 19. Elément photographique selon la revendication 16, dans lequel R1 et R2 sont définis comme à la revendication 6, et Z à la revendication 5, à l'exclusion de: O. L:lemsnt photographique comportant un support enduit d'au moins une couche d'émulsion à l'halogénure d'argent contenant un copulant formateur de couleur jaune de formule générale (I) dans lequel R1 est un groupe aryle, R2 un groupe aryle ou un group à l'exclusion de que, et Z conforme à la rev.5 21.Méthode de formation d'image couleur comprenant le traitement d'une émulsion photographique à l'halogénure d'argent dans une solution aqueuse alcaline contenant un agent de développement amino primaire aromatique de formule générale CI) dans laquelle R1 est un groupe aryle ou un groupe alkényle, R2 est un groupe aryle ou un groupe hétérocyclique, et ZIdes atomes non métalliques nécessaires pour former avec un noyau penta ou hexagonal. 22. Méthode de formation d'image couleur comprenant l'exposition d'un élément photosensible comportant un support enduit d'une couche d'émulsion photographique contenant un copulant formateur de couleur jaune substitué diacylamino, de formule générale (I) dans laquelle R1 est un groupe aryle, R2 est un groupe aryle ou un groupe hétérocyclique,lZ les atomes non métalliques nécessaires pour former avec noyau penta ou hexagonal, au moins l'un de ou Z renfermant comme substituant un groupe hydrophobe de 8 à 32 atomes de carbone, l'élément exposé étant traité dans une solution aqueuse alcaline contenant un agent de développement amino primaire aromatique. 23. Méthode de formation d'image couleur comportant le traitement d'une émulsion photographique a l'halogénure d'argent avec une solution aqueuse alcaline contenant un agent de développement amino primaire aromatique en présence d'un copulant formateur de couleur jaune de formule générale (I) dans laquelle R1 et R2 sont définis comme à la revendication 4 et Z représ former avec mes non-métalliques nécessaires pour un noyau penta ou hexagonal. 24. Méthode de formation d'image couleur comportant le traitement d'une émulsion photographique à l'halogénure dagent avec une solution aqueuse alcaline contenant un agent de développement amino primaire aromatique, en présence d'un copulant formateur de couleur jaune de formule générale (I) dans laquelle R1 est un groupe aryle, R2 un groupe aryle ou un groupe hétérocy à l'exclusion de est défini comme à la rev.5 25. Méthode de formation d'image couleur comportant le traitement d'une émulsion photographique à l'halogénure d'argent avec une solution aqueuse alcaline contenant un agent de développement amino primaire aromatique, en présence d'un copulant formateur de couleur jaune de formule générale conforme à la rev.13, dans laquell revendication 5, à l'exclusion de comme à la 26.Méthode de formation d'image couleur comportant le traitement d'une émulsion photographique à l'halogénure d'argent avec une solution aqueuse alcaline contenant un agent de développement amino primaire aromatique, en présence d'un copulant formateur de couleur jaune de formule générale (I) dans laquelle, R1 est un groupe,aryle, R2 un groupe aryle ou un groupe hétérocy i l'exclusion de Z est défini comme à la rev. 5 27. Elément photographique selon la revendication 3, dans lequel R1 e t R2 sont définis comme à la revendication 6, et Z représente les atomes non métalliques nécessaires pour former avec un noyau à 4, 5, ou 6 membres. 28. Méthode de formation d'image couleur comportant le traitement d'une émulsion photographique à l'halogénure d'argent avec une solution aqueuse alcaline contenant un agent de développement amino primaire aromatique, en présence d'un copulant formateur de couleur jaune de formule indiquée à la rev.13 dans laquelle X, Y1 Y2 Y3 Y4 Y5 Y6 Y7 Y8 sont définis comme à la rev.13, et Z représente les atomes non-métalliques nécessaires pour former ave 6 membres. un noyau à 4, 5, ou 29. Elément photographique selon la revendication 16, dans lequel R1 et R2 sont définis comme à la revendication 6, et Z représente les atomes non-métalliques nécessaires pour former avec un noyau penta ou hexagonal. 30. Méthode de formation d'image couleur comportant le traitement d'une émulsion photographique à l'halogénure d'argent avec une solution aqueuse alcaline contenant un agent de développement amino primaire aromatique, en présence d'un copulant formateur de couleur jaune, de formule générale selon la revendication 13, mais dans laquelle Z représente un groupe d'atomes nécessaires pour former avec un noyau penta ou hexagonal. 31. Procédé de préparation d'acétamides aromatiques 0(-diacylamino tels que définis dans la revendication 1, comportant réaction d'un composé acétamide (acyle aromatique) dont la position alpha est halogénée avec un composé imide en présence d'un matériau basique et deune amide ou d'un solvant organique oxyde.